(57)【要約】      （修正有）【課題】垂直配向性を利用した動作モードに用いられる負の誘電率異方性を有する液晶組成物に関し、比抵抗値を大きく低下させずに、静電気による異常点灯から正常状態に戻る時間が短く、相溶性が良好で、広い温度範囲において、応答速度が速く、表示品位の高い液晶素子を得るのに好適な液晶組成物およびその液晶組成物を用いた液晶素子の提供。【解決手段】下記式（Ａ）で表される化合物を３０質量％以上の量で含有するとともに、パーフルオロアルキル基とエチレンオキシ基を併有するノニオン性界面活性剤（Ｂ）を含有する液晶組成物。Ｒａ１−Ａ１−Ｚ１−Ａ２−Ｚ２−（Ａ３）ｍ−Ｚ３−（Ａ４）ｎ−Ｒａ２（Ａ）【選択図】なし【特許請求の範囲】
【請求項１】
下記式（Ａ）で表される化合物を３０質量％以上の量で含有するとともに、
パーフルオロアルキル基とエチレンオキシ基を併有するノニオン性界面活性剤（Ｂ）を含有する液晶組成物。
Ｒａ１−Ａ１−Ｚ１−Ａ２−Ｚ２−（Ａ３）ｍ−Ｚ３−（Ａ４）ｎ−Ｒａ２  （Ａ）
（式中の記号は以下の意味を示す。
Ｒａ１およびＲａ２：相互に独立して、炭素数１〜１０のアルキル基、炭素数２〜１０のアルケニル基または炭素数１〜１０のアルコキシ基。
Ａ１、Ａ２、Ａ３およびＡ４：相互に独立して、トランス−１，４−シクロへキシレン基、または１，４−フェニレン基であり、該基中の１つ以上の水素原子はハロゲン原子で置換されていてもよい。
Ｚ１、Ｚ２およびＺ３：相互に独立して、単結合、−ＣＯＯ−、−Ｃ≡Ｃ−、−ＯＣＯ−、−ＯＣＨ２−、−ＣＨ２Ｏ−または−Ｃ２Ｈ４−。
ｍおよびｎ：相互に独立して０または１。
ただし、Ａ１、Ａ２、Ａ３およびＡ４の１つ以上は、２，３−ジフルオロ−１，４−フェニレン基である。）
【請求項２】
前記ノニオン性界面活性剤（Ｂ）として、下記式（Ｂ−１）で表される化合物、式（Ｂ−２）で表される化合物、および下記重合体（Ｂ−３）から選択される少なくとも１種を含有する、請求項１に記載の液晶組成物。
Ｒｆｂ１−Ｑｂ１１−（Ｃ２Ｈ４Ｏ）ｎｂ１−Ｑｂ１２−Ｒｂ１      （Ｂ−１）
（式中の記号は以下の意味を示す。
Ｒｆｂ１：主鎖の炭素数が１〜６のパーフルオロアルキル基。
Ｑｂ１１およびＱｂ１２：相互に独立して、単結合、炭素数１〜５のアルキレン基。アルキレン基の水素原子はＯＨ基で置換されていてもよく、アルキレン基中の１つ以上の−ＣＨ2−は、エーテル性酸素原子で置換されていてもよい。
ｎｂ１：１〜４５の整数。
Ｒｂ１：水素原子、炭素数１〜３のアルキル基または主鎖の炭素数が１〜６のパーフルオロアルキル基。）
【化１】
2013203940.tif 000007
（式中の記号は以下の意味を示す。
Ｒｂ２１、Ｒｂ２２、Ｒｂ２３およびＲｂ２４：相互に独立して水素原子またはＲｆｂ２−Ｑｂ２−で表される基。ただし、Ｒｂ２１〜Ｒｂ２４の１個以上がＲｆｂ２−Ｑｂ２−で表される基である。
Ｒｆｂ２：主鎖の炭素数が１〜６のパーフルオロアルキル基。
Ｑｂ２：単結合または炭素数１〜５のアルキレン基。アルキレン基の水素原子はＯＨ基で置換されていてもよく、アルキレン基中の１つ以上の−ＣＨ2−は、エーテル性酸素原子で置換されていてもよい。
ｎ２１、ｎ２２、ｎ２３およびｎ２４：相互に独立して０〜１０であり、ｎ２１、ｎ２２、ｎ２３およびｎ２４の合計は１以上である。）
重合体（Ｂ−３）：下記式（ｂ３１）で表される化合物から導かれる構成単位、下記式（ｂ３２）で表される化合物から導かれる構成単位、および下記式（ｂ３３）で表される化合物から導かれる構成単位を含む共重合体。
ＣＨ２＝ＣＲｂ３−ＣＯＯ−(ＣＨ２）ｎｂ３−Ｒfｂ３            （ｂ３１）
（式中の記号は以下の意味を示す。
Ｒｂ３：水素原子またはメチル基。
ｎｂ３：０〜５の整数。
Ｒfｂ３：炭素数１〜６のパーフルオロアルキル基。）
ＣＨ2＝ＣＲｂ４−ＣＯＯ−(Ｒｂ５Ｏ)ｎｂ４−Ｒｂ６  （ｂ３２）
（式中の記号は以下の意味を示す。
Ｒｂ４：水素原子またはメチル基。
Ｒｂ５：炭素数２〜４のアルキレン基、または水素原子の一部または全部がＯＨ基で置換されてよい炭素数２〜４のアルキレン基。
ｎｂ４：１〜１００の整数。
Ｒｂ６：水素原子、炭素数１〜４のアルキル基。
ただし、式（ｂ３２）で表される化合物１分子中のｎｂ４個のＲｂ５は、それぞれ同一で  あっても異なっていてもよいが、炭素数２のアルキレン基であるものを含む。）
【請求項３】
下記式（Ｃ）で表される化合物をさらに含む、請求項１または２に記載の液晶組成物。
Ｒｃ１−Ｃｙ−Ｐｈ−Ｒｃ２      （Ｃ）
（式中の記号は以下の意味を示す。
Ｒｃ１：炭素数１〜１０のアルキル基、炭素数２〜１０のアルケニル基または炭素数１〜１０のアルコキシ基。
Ｒｃ２：炭素数２〜１０のアルケニル基。
−Ｃｙ−：トランス−１，４−シクロへキシレン基。
−Ｐｈ−：１，４−フェニレン基。）
【請求項４】
請求項１〜３のいずれかに記載の液晶組成物を、電極が配設された２枚の基板間に封入してなる液晶素子。
【発明の詳細な説明】
【技術分野】
【０００１】
本発明は、２，３−ジフルオロ−１，４−フェニレン基を有する化合物を含有する液晶組成物、および当該組成物を含む液晶素子に関する。
【背景技術】
【０００２】
液晶素子は携帯電話やＰＤＡのような携帯機器、複写機やパソコンモニタのようなＯＡ機器用表示装置、液晶テレビなどの家電製品用表示装置をはじめ、時計、電卓、測定器、自動車用計器、カメラなどの用途に使用されており、広い動作温度範囲、低動作電圧、高速応答性、化学的安定性等の種々の性能が要求されている。
このような液晶素子には液晶相を示す材料が使用されているが、現在のところ、これら全ての特性を単独の化合物で満たすわけではなく、１つまたは２つ以上の特性の優れた複数の液晶化合物や非液晶性化合物を混合して液晶組成物として要求性能を満たしている。
【０００３】
これらの液晶素子は、ＴＮ（twisted nematic）モード、ＳＴＮ（super twisted nematic）モード、ＥＣＢ（electrically controlled birefringence）モード、ＯＣＢ（optically compensated bent）モード、ＩＰＳ（in-plane switching）モード、ＶＡ（vertical alignment）モードなどの種々の動作モードが知られている。
これらの中、ＥＣＢモード、ＩＰＳモード、ＶＡモードなどは液晶分子を電極に対して垂直に配向させたモードである。
【０００４】
これら垂直配向性を利用した動作モードにおいては、負の誘電率異方性を有する液晶組成物が用いられ、２，３−ジフルオロ−１，４−フェニレン基を有する化合物を含有する液晶組成物が知られている（例えば特許文献１、特許文献２）。
しかし、これらの組成物は、比抵抗値が高く、静電気で異常点灯した場合に初期の配向状態に戻る時間が遅くなるなどの問題点があった。
【先行技術文献】
【特許文献】
【０００５】
【特許文献１】国際公開第２００８／０１８２４８号
【特許文献２】特表２００９−５０４８１４号公報
【発明の概要】
【発明が解決しようとする課題】
【０００６】
本発明は、垂直配向性を利用した動作モードに用いられる負の誘電率異方性を有する液晶組成物に関するものであり、比抵抗値を大きく低下させずに、静電気による異常点灯から正常状態に戻る時間が短く、相溶性が良好で、広い温度範囲において、応答速度が速く、表示品位の高い液晶素子を得るのに好適な液晶組成物およびその液晶組成物を用いた液晶素子を提供することを目的とする。
【課題を解決するための手段】
【０００７】
本発明者は鋭意検討を重ねた結果、このような課題の解決策として、２，３−ジフルオロ−１，４−フェニレン基を有する化合物を含有する組成物に、特定の化合物を更に添加することにより、比抵抗値が大きく低下することなく、その液晶組成物を用いた液晶素子が静電気による異常点灯から正常状態に戻る時間が短く、広い動作温度範囲、高速応答性、高い表示品位等の種々の要求性能を満たすことを見出し、本発明を完成させた。
【０００８】
すなわち、本発明は、下記液晶組成物を提供する。
下記式（Ａ）で表される化合物を３０質量％以上の量で含有するとともに、
パーフルオロアルキル基とエチレンオキシ基を併有するノニオン性界面活性剤（Ｂ）を含有する液晶組成物。
Ｒａ１−Ａ１−Ｚ１−Ａ２−Ｚ２−（Ａ３）ｍ−Ｚ３−（Ａ４）ｎ−Ｒａ２  （Ａ）
（式中の記号は以下の意味を示す。
Ｒａ１およびＲａ２：相互に独立して、炭素数１〜１０のアルキル基、炭素数２〜１０のアルケニル基または炭素数１〜１０のアルコキシ基。
Ａ１、Ａ２、Ａ３およびＡ４：相互に独立して、トランス−１，４−シクロへキシレン基、または１，４−フェニレン基であり、該基中の１つ以上の水素原子はハロゲン原子で置換されていてもよい。
Ｚ１、Ｚ２およびＺ３：相互に独立して、単結合、−ＣＯＯ−、−Ｃ≡Ｃ−、−ＯＣＯ−、−ＯＣＨ２−、−ＣＨ２Ｏ−
または−Ｃ２Ｈ４−。
ｍおよびｎ：相互に独立して０または１。
ただし、Ａ１、Ａ２、Ａ３およびＡ４の１つ以上は、２，３−ジフルオロ−１，４−フェニレン基である。）
【０００９】
前記ノニオン性界面活性剤（Ｂ）としては、下記式（Ｂ−１）で表される化合物、式（Ｂ−２）で表される化合物、および下記重合体（Ｂ−３）から選択される少なくとも１種が好ましい。
Ｒｆｂ１−Ｑｂ１１−（Ｃ２Ｈ４Ｏ）ｎｂ１−Ｑｂ１２−Ｒｂ１      （Ｂ−１）
（式中の記号は以下の意味を示す。
Ｒｆｂ１：主鎖の炭素数が１〜６のパーフルオロアルキル基。
Ｑｂ１１およびＱｂ１２：相互に独立して、単結合、炭素数１〜５のアルキレン基。アルキレン基の水素原子はＯＨ基で置換されていてもよく、アルキレン基中の１つ以上の−ＣＨ2−は、エーテル性酸素原子で置換されていてもよい。
ｎｂ１：１〜４５の整数。
Ｒｂ１：水素原子、炭素数１〜３のアルキル基または主鎖の炭素数が１〜６のパーフルオロアルキル基。）
【００１０】
【化１】
2013203940.tif 000002
（式中の記号は以下の意味を示す。
Ｒｂ２１、Ｒｂ２２、Ｒｂ２３およびＲｂ２４：相互に独立して水素原子またはＲｆｂ２−Ｑｂ２−で表される基。ただし、Ｒｂ２１〜Ｒｂ２４の１個以上がＲｆｂ２−Ｑｂ２−で表される基である。
Ｒｆｂ２：主鎖の炭素数が１〜６のパーフルオロアルキル基。
Ｑｂ２：単結合または炭素数１〜５のアルキレン基。アルキレン基の水素原子はＯＨ基で置換されていてもよく、アルキレン基中の１つ以上の−ＣＨ2−は、エーテル性酸素原子で置換されていてもよい。
ｎ２１、ｎ２２、ｎ２３およびｎ２４：相互に独立して０〜１０であり、ｎ２１、ｎ２２、ｎ２３およびｎ２４の合計は１以上である。
【００１１】
重合体（Ｂ−３）：下記式（ｂ３１）で表される化合物から導かれる構成単位、および下記式（ｂ３２）で表される化合物から導かれる構成単位を含む共重合体。
ＣＨ２＝ＣＲｂ３−ＣＯＯ−(ＣＨ２）ｎｂ３−Ｒfｂ３            （ｂ３１）
（式中の記号は以下の意味を示す。
Ｒｂ３：水素原子またはメチル基。
ｎｂ３：０〜５の整数。
Ｒfｂ３：炭素数１〜６のパーフルオロアルキル基。）
ＣＨ2＝ＣＲｂ４−ＣＯＯ−(Ｒｂ５Ｏ)ｎｂ４−Ｒｂ６  （ｂ３２）
（式中の記号は以下の意味を示す。
Ｒｂ４：水素原子またはメチル基。
Ｒｂ５：炭素数２〜４のアルキレン基、または水素原子の一部または全部がＯＨ基で置換されてよい炭素数２〜４のアルキレン基。
ｎｂ４：１〜１００の整数。
Ｒｂ６：水素原子、炭素数１〜４のアルキル基。
ただし、式（ｂ３２）で表される化合物１分子中のｎｂ４個のＲｂ５は、それぞれ同一であっても異なっていてもよいが、炭素数２のアルキレン基であるものを含む。）
【００１２】
また、前記液晶組成物は、下記式（Ｃ）で表される化合物をさらに含むことも好ましい。
Ｒｃ１−Ｃｙ−Ｐｈ−Ｒｃ２      （Ｃ）
（式中の記号は以下の意味を示す。
Ｒｃ１：炭素数１〜１０のアルキル基、炭素数２〜１０のアルケニル基または炭素数１〜１０のアルコキシ基。
Ｒｃ２：炭素数２〜１０のアルケニル基。
−Ｃｙ−：トランス−１，４−シクロへキシレン基。
−Ｐｈ−：１，４−フェニレン基。）
【００１３】
また、本発明は、前記液晶組成物を、電極が配設された２枚の基板間に封入してなる液晶素子を提供する。
【発明の効果】
【００１４】
本発明の組成物は、比抵抗値が大きく低下することなく、相溶性が良好であり組成物としての安定性が優れるとともに、静電気による異常点灯から正常状態に戻る時間が短く、広い温度範囲で、高速応答性に優れ、高い表示品位を有する液晶素子を得ることができる。
【発明を実施するための形態】
【００１５】
以下に本発明について更に詳しく説明する。
本明細書において、式（Ａ）で表される化合物を化合物（Ａ）と記し、他の式で表される化合物も同様に記す。
本明細書において、特に断りのない限り、式（Ａ）におけるＲａ１に近いほうを常に１位とする。
【００１６】
本発明の液晶組成物の化合物（Ａ）において、Ｒａ１およびＲａ２は前記と同じ意味を示す。Ｒａ１およびＲａ２中の基は、直鎖状と分岐状のどちらでもかまわないが直鎖状が好ましい。また、アルケニル基の場合、結合部位からの二重結合の位置が奇数位の場合には、液晶温度範囲が増大することからアルケニルの立体配置はトランス配置が好ましい。
Ｒａ１およびＲａ２は、高い相溶性と広い温度範囲の液晶性を得ることができることから、炭素数１〜５のアルキル基、炭素数２〜５のアルケニル基または炭素数１〜５のアルコキシ基が好ましい。
【００１７】
化合物（Ａ）において、Ａ１、Ａ２、Ａ３およびＡ４は前記と同じ意味を示す。ただし、Ａ１、Ａ２、Ａ３およびＡ４の１つ以上は、２，３−ジフルオロ−１，４−フェニレン基である。
【００１８】
Ａ１、Ａ２、Ａ３およびＡ４の基中の水素原子を置換するハロゲン原子としては、大きいΔεと低い粘性を得ることができることから、塩素原子またはフッ素原子が好ましく、フッ素原子がより好ましい。
【００１９】
Ａ１、Ａ２、Ａ３およびＡ４が１，４−フェニレン基であり、さらに置換基としてハロゲン原子を有する場合、１つの１，４−フェニレン基に置換するハロゲン原子の数は１つから４つであるが、中でも１つまたは２つが好ましい。トランス−１，４−シクロヘキシレン基であり、さらに置換基としてハロゲン原子を有する場合、ハロゲン原子の数は１つから４つであることが好ましい。また、ハロゲン原子はシクロヘキシレン基の１位または４位の炭素原子に結合していてもよい。
【００２０】
Ａ１、Ａ２、Ａ３およびＡ４としては、誘電率異方性（Δε）を負に大きくしつつ、低い粘性を得ることができることから、トランス−１，４−シクロへキシレン基、１，４−フェニレン基、または基中の水素原子の１つまたは２つがフッ素原子で置換された１，４−フェニレン基が好ましい。
【００２１】
化合物（Ａ）において、Ｚ１、Ｚ２およびＺ３は前記と同じ意味を示す。なお、Ｚ１が単結合である場合にはＺ１の両側の環基は直接結合することを意味する。例えば、Ｚ１が単結合である場合はＡ１とＡ2とは直接結合する。また、ｍが０であり、ｎが１であり、なおかつＺ２およびＺ３が単結合である場合は、Ａ２とＡ４とは直接結合する。Ｚ２およびＺ３においても同様である。
【００２２】
Ｚ１、Ｚ２およびＺ３としては、大きなΔｎを得ることができることから、単結合、−ＣＯＯ−または−Ｃ≡Ｃ−が好ましい。
【００２３】
化合物（Ａ）において、ｍおよびｎは前記と同じ意味を示す。
ｎは相溶性の観点から、０であることが好ましい。また、ｍは、相溶性の観点からは０が、液晶組成物のＴｃの観点からは１であるのが好ましい。
【００２４】
化合物（Ａ）としては、負に大きいΔεを得ることができることから、ｎが０であり、Ｚ３が単結合であり、かつ、Ｚ１およびＺ２の少なくとも１つが−Ｃ≡Ｃ−である化合物が好ましい。このような化合物としては、下記化合物（Ａ−１）、化合物（Ａ−２）、化合物（Ａ−３）、化合物（Ａ−４）および化合物（Ａ−５）が挙げられる。式中の「−Ｐｈ（２Ｆ，３Ｆ）−」は「２，３−ジフルオロ−１，４−フェニレン基」であり、他の記号は前記と同じ意味を示す。
Ｒａ１−Ｐｈ−Ｃ≡Ｃ−Ｐｈ（２Ｆ，３Ｆ）−Ｒａ２                （Ａ−１）
Ｒａ１−Ｃｙ−Ｐｈ−Ｃ≡Ｃ−Ｐｈ（２Ｆ，３Ｆ）−Ｒａ２          （Ａ−２）
Ｒａ１−Ｃｙ−Ｐｈ（２Ｆ，３Ｆ）−Ｃ≡Ｃ−Ｐｈ−Ｒａ２          （Ａ−３）
Ｒａ１−Ｃｙ−ＣＯＯ−Ｐｈ−Ｃ≡Ｃ−Ｐｈ（２Ｆ，３Ｆ）−Ｒａ２  （Ａ−４）
Ｒａ１−Ｃｙ−ＣＯＯ−Ｐｈ（２Ｆ，３Ｆ）−Ｃ≡Ｃ−Ｐｈ−Ｒａ２  （Ａ−５）
【００２５】
本発明の液晶組成物は、化合物（Ａ）を、液晶組成物全体の量に対して３０質量％以上含有する。これにより、液晶組成物のΔεが負となり、垂直配向モードの素子に利用できるようになる。化合物（Ａ）の含有量としては、負に大きいΔεと低い粘性を得ることができることから、３０〜６０質量％が好ましく、４０〜５０質量％がより好ましい。
本発明の液晶組成物は、化合物（Ａ）を２種類以上含むことが好ましい。２種類以上含む場合は、その合計量が上記範囲であると好ましい。
【００２６】
本発明の液晶組成物は、上記化合物（Ａ）とともに、パーフルオロアルキル基とエチレンオキシ基を併有するノニオン性界面活性剤（Ｂ）を含有する。このような界面活性剤としては、国際公開第ＷＯ２００４／０１８５３５号、国際公開第２０１１／００１６５０号、特開２００８−２９７５２２号公報に記載された化合物等が挙げられるが、これに限られない。
ノニオン性界面活性剤（Ｂ）は、１種類でも、２種類以上含んでも構わない。
【００２７】
ノニオン性界面活性剤（Ｂ）としては、前記化合物（Ｂ−１）、化合物（Ｂ−２）や、重合体（Ｂ−３）が好ましい。中でも、比抵抗値がより低下しにくいとともに、本発明の液晶素子が静電気による異常点灯から正常状態に戻る時間がより短くなることから、重合体（Ｂ−３）が好ましい。
また、ノニオン性界面活性剤（Ｂ）は、化合物（Ｂ−１）、化合物（Ｂ−２）、および重合体（Ｂ−３）の２種類以上を組み合わせても構わない。
【００２８】
化合物（Ｂ−１）において、Ｒｆｂ１は前記と同じ意味を示す。パーフルオロアルキル基は、直鎖状と分岐状のどちらでもかまわないが直鎖状が好ましい。Ｒｆｂ１としては、炭素数４〜６の直鎖状のパーフルオロアルキル基が好ましく、炭素数６の直鎖状のパーフルオロアルキル基が特に好ましい。
【００２９】
化合物（Ｂ−１）において、Ｑｂ１１およびＱｂ１２は前記と同じ意味を示す。アルキレン基は、直鎖状と分岐状のどちらでもかまわないが直鎖状が好ましい。また、ＯＨ基で置換されたアルキレン基としては、−ＣＨ２ＣＨ（ＯＨ）ＣＨ２−等が挙げられる。また、ＯＨ基およびエーテル性酸素原子で置換されたアルキレン基としては、−ＣＨ２ＣＨ（ＯＨ）ＣＨ２−Ｏ−等が挙げられる。Ｑｂ１１としては、ＯＨ基およびエーテル性酸素原子で置換された炭素数１〜５のアルキレン基が好ましく、特に−ＣＨ２ＣＨ（ＯＨ）ＣＨ２−Ｏ−が好ましい。Ｑｂ１２としては、単結合が好ましい。
【００３０】
化合物（Ｂ−１）において、ｎｂ１は前記と同じ意味を示す。ｎｂ１としては、１〜３０であることが好ましく、１０〜３０であることが特に好ましい。
【００３１】
化合物（Ｂ−１）において、Ｒｂ１は前記と同じ意味を示す。Ｒｂ１としては、水素原子、メチル基または炭素数４〜６の直鎖状のパーフルオロアルキル基が好ましく、水素原子または炭素数４〜６の直鎖状のパーフルオロアルキル基がより好ましく、水素原子が特に好ましい。
【００３２】
化合物（Ｂ−１）としては、下記化合物（Ｂ−１１）が好ましい。
Ｃ６Ｆ１３−ＣＨ２ＣＨ（ＯＨ）ＣＨ２Ｏ−（Ｃ２Ｈ４Ｏ）ｎｂ１−Ｈ    （Ｂ−１１）
【００３３】
本発明の液晶組成物は、化合物（Ｂ−１）を含む場合は、液晶組成物全体の量に対して０．０００１質量％〜０．１質量％含有することが好ましく、０．００１質量％〜０．０１質量％含有することがより好ましい。
本発明の液晶組成物は、化合物（Ｂ−１）を２種類以上含んでも構わない。２種類以上含む場合は、その合計量が上記範囲であると好ましい。
【００３４】
化合物（Ｂ−２）において、Ｒｂ２１、Ｒｂ２２、Ｒｂ２３およびＲｂ２４は前記と同じ意味を示す。ただし、Ｒｂ２１〜Ｒｂ２４の１個以上がＲｆｂ２−Ｑｂ２−で表される基である。
Ｒｆｂ２は前記と同じ意味を示す。Ｒｆｂ２の態様は、上記Ｒｆｂ１の態様と同じである。
Ｑｂ２は前記と同じ意味を示す。Ｑｂ２の態様は、上記Ｑｂ１１およびＱｂ１２の態様と同じである。
化合物（Ｂ−２）において、Ｒｂ２１〜Ｒｂ２４の平均１〜３個がＲｆｂ２−Ｑｂ２−で表される基であり、残りが水素原子である化合物が好ましい。
【００３５】
化合物（Ｂ−２）において、ｎ２１、ｎ２２、ｎ２３およびｎ２４は前記と同じ意味を示す。ただし、ｎ２１〜ｎ２４の合計は１以上である。ｎ２１〜ｎ２４の合計は、４〜４０であることが好ましく、１０〜３０であることがより好ましい。
【００３６】
化合物（Ｂ−２）は、合成の都合上、通常は２種以上の混合物となる。
【００３７】
本発明の液晶組成物は、化合物（Ｂ−２）を含む場合は、液晶組成物全体の量に対して０．０００１質量％〜０．１質量％含有することが好ましく、０．００１質量％〜０．０１質量％含有することがより好ましい。
本発明の液晶組成物は、化合物（Ｂ−２）を２種類以上含んでも構わない。２種類以上含む場合は、その合計量が上記範囲であると好ましい。
【００３８】
重合体（Ｂ−３）の化合物（ｂ３１）において、Ｒｂ３は前記と同じ意味を示す。Ｒｂ３は水素原子でもメチル基でもどちらでも構わない。
【００３９】
重合体（Ｂ−３）の化合物（ｂ３１）において、ｎｂ３は前記と同じ意味を示す。ｎｂ３としては、２〜４が好ましい。
【００４０】
重合体（Ｂ−３）の化合物（ｂ３１）において、Ｒｆｂ３は前記と同じ意味を示す。Ｒｆｂ３の態様は、上記Ｒｆｂ１の態様と同じである。
【００４１】
重合体（Ｂ−３）の化合物（ｂ３１）としては下記化合物が挙げられる。
ＣＨ２＝ＣＨ−ＣＯＯ−Ｃ２Ｈ４−Ｃ４Ｆ９
ＣＨ２＝ＣＨ−ＣＯＯ−Ｃ２Ｈ４−Ｃ６Ｆ１３
ＣＨ２＝Ｃ（ＣＨ３）−ＣＯＯ−Ｃ２Ｈ４−Ｃ４Ｆ９
ＣＨ２＝Ｃ（ＣＨ３）−ＣＯＯ−Ｃ２Ｈ４−Ｃ６Ｆ１３
【００４２】
重合体（Ｂ−３）の化合物（ｂ３２）において、Ｒｂ４は前記と同じ意味を示す。Ｒｂ４は水素原子でもメチル基でもどちらでも構わない。
【００４３】
重合体（Ｂ−３）の化合物（ｂ３２）において、Ｒｂ５は前記と同じ意味を示す。ただし、化合物１分子中のｎｂ４個のＲｂ５は、それぞれ同一であっても異なっていてもよいが、炭素数２のアルキレン基であるものを含む。
−（Ｒｂ５Ｏ）−としては、ｎｂ４個全てが−（Ｃ２Ｈ４Ｏ）−であってもよく、−（Ｃ２Ｈ４Ｏ）−（Ｃ３Ｈ６Ｏ）−など複数のアルキレンオキシ基の組み合わせであってもよい。−（Ｒｂ５Ｏ）−としては、−（Ｃ２Ｈ４Ｏ）−が好ましい。
【００４４】
重合体（Ｂ−３）の化合物（ｂ３２）において、ｎｂ４は前記と同じ意味を示す。ｎｂ４としては、１〜５０が好ましく、１〜１０がより好ましい。なお、ｎｂ４の値は平均である。
【００４５】
重合体（Ｂ−３）の化合物（ｂ３２）としては下記化合物が挙げられる。
ＣＨ２＝ＣＨ−ＣＯＯ−（Ｃ２Ｈ４Ｏ）ｎｂ４−Ｈ
ＣＨ２＝Ｃ（ＣＨ３）−ＣＯＯ−（Ｃ２Ｈ４Ｏ）ｎｂ４−Ｈ
ＣＨ２＝ＣＨ−ＣＯＯ−（Ｃ２Ｈ４Ｏ）ｎｂ４−ＣＨ３
ＣＨ２＝Ｃ（ＣＨ３）−ＣＯＯ−（Ｃ２Ｈ４Ｏ）ｎｂ４−ＣＨ３
ＣＨ２＝ＣＨ−ＣＯＯ−（Ｃ２Ｈ４Ｏ）ｎｂ４１−（Ｃ３Ｈ６Ｏ）ｎｂ４２−Ｈ
ＣＨ２＝Ｃ（ＣＨ３）−ＣＯＯ−（Ｃ２Ｈ４Ｏ）ｎｂ４１−（Ｃ３Ｈ６Ｏ）ｎｂ４２−Ｈ
ＣＨ２＝ＣＨ−ＣＯＯ−（Ｃ２Ｈ４Ｏ）ｎｂ４３−（Ｃ３Ｈ６Ｏ）ｎｂ４４−（Ｃ２Ｈ４Ｏ）ｎｂ４５−Ｈ
ＣＨ２＝Ｃ（ＣＨ３）−ＣＯＯ−（Ｃ２Ｈ４Ｏ）ｎｂ４３−（Ｃ３Ｈ６Ｏ）ｎｂ４４−（Ｃ２Ｈ４Ｏ）ｎｂ４５−Ｈ
（ただし、式中、ｎｂ４１、ｎｂ４２、ｎｂ４３、ｎｂ４４およびｎｂ４５は、相互に独立して１〜３０の整数であり、ｎｂ４は前記と同じ意味を示す。）
【００４６】
重合体（Ｂ−３）は、化合物（ｂ３１）および化合物（ｂ３２）から導かれる構成単位のみからなる共重合体であってもよく、さらに他の重合性化合物（以下、化合物（ｂ３３）という）から導かれる構成単位を有する共重合体であってもよい。
化合物（ｂ３３）としては、例えば、下記化合物が挙げられるがこれに限られない。
ＣＨ２＝ＣＨ−ＣＯＯ−ＣｐＨ２ｐ＋１
ＣＨ２＝Ｃ（ＣＨ３）−ＣＯＯ−ＣｐＨ２ｐ＋１
ＣＨ２＝ＣＨ−ＣＯＯ−（Ｃ２Ｈ４Ｏ）ｎｂ４３−（Ｃ３Ｈ６Ｏ）ｎｂ４４−（Ｃ２Ｈ４Ｏ）ｎｂ４５−ＣＯ−ＣＨ＝ＣＨ２
ＣＨ２＝Ｃ（ＣＨ３）−ＣＯＯ−（Ｃ２Ｈ４Ｏ）ｎｂ４３−（Ｃ３Ｈ６Ｏ）ｎｂ４４−（Ｃ２Ｈ４Ｏ）ｎｂ４５−ＣＯ−Ｃ（ＣＨ３）＝ＣＨ２
（ただし、式中のｐは１〜２２の整数であり、他の記号は前記と同じ意味を示す。）
【００４７】
重合体（Ｂ−３）は、重合形態などは特に制限されず、ランダム、ブロック、グラフトなどのいずれでもよい。
【００４８】
重合体の製造方法も、特に限定されず、各種の公知の方法を採用し得る。例えば、各化合物中の不飽和基に基づき付加重合させることができる。重合に際しては、公知の不飽和化合物の付加重合条件を適宜に採択して行うことができる。例えば重合開始源として有機過酸化物、アゾ化合物、過硫酸塩等の通常の開始剤が利用できる。
【００４９】
本発明の液晶組成物は、重合体（Ｂ−３）を含む場合は、液晶組成物全体の量に対して０．０００１質量％〜０．１質量％含有することが好ましく、０．００１質量％〜０．０１質量％含有することがより好ましい。
本発明の液晶組成物は、重合体（Ｂ−３）を１種類だけ含んでいてもよく、２種類以上含んでいてもよい。２種類以上含む場合は、その合計量が上記範囲であると好ましい。
【００５０】
本発明の液晶組成物は、前記化合物（Ｃ）をさらに含有してもよい。
【００５１】
化合物（Ｃ）において、Ｒｃ１は前記と同じ意味を示す。Ｒｃ１の態様は、上記Ｒａ１およびＲａ２の態様と同じである。
Ｒｃ２としては、炭素数２〜５のアルケニル基が好ましく、中でも、下記式（ｒ）で表される基が好ましい。式（ｒ）において、Ｒｃ３が水素原子であると、低い粘性を得られることから好ましい。また、式（ｒ）において、Ｒｃ３がメチル基であると、高い相溶性と高いＴｃを得られることから特に好ましい。
−ＣＨ２ＣＨ２ＣＨ＝ＣＨＲｃ３  （ｒ）
（式中のＲｃ３は、水素原子またはメチル基。）
【００５２】
本発明の液晶組成物は、化合物（Ｃ）を含む場合は、高い相溶性を得ることができることから、液晶組成物全体の量に対して１０〜４０質量％含有することが好ましく、１５〜３０質量％含有することがより好ましい。
本発明の液晶組成物は、化合物（Ｃ）を１種類だけ含んでいてもよく、２種類以上含んでいてもよいが、２種類以上含むことが好ましい。２種類以上含む場合は、その合計量が上記範囲であると好ましい。
【００５３】
本発明の液晶組成物は、上記成分以外の他の成分をさらに含むこともできる。他の化合物としては、屈折率異方性値を調整する成分、粘性を下げる成分、低温で液晶性を示す成分、誘電率異方性を向上させる成分、コレステリック性を付与する成分、二色性を示す成分、導電性を付与する成分、その他各種添加剤等が挙げられる。これらは、用途、要求性能等により、適宜選択されるが、通常は、液晶化合物および該液晶化合物と類似構造を有する主成分と、必要に応じて添加される添加成分とからなるものが好ましい。
【００５４】
このような他の化合物としては、例えば、以下の式で表されるものが挙げられる。以下の式中、Ｒ3およびＲ4は、アルキル基、アルケニル基、アルキニル基、アルコキシ基、ハロゲン原子またはシアノ基等の基を表す。また、Ｒ3およびＲ4は、それぞれ同一であっても異なっていてもよい。また、以下の式中、−Ｐｈｅ−はフッ素原子で置換されていてもよい１，４−フェニレン基をであり、−Ｃｙ−は前記と同じ意味を示す。
【００５５】
Ｒ3−Ｃｙ−Ｃｙ−Ｒ4
Ｒ3−Ｃｙ−Ｐｈｅ−Ｒ4
Ｒ3−Ｃｙ−ＣＨ2 ＣＨ2−Ｃｙ−Ｒ4
Ｒ3−Ｐｈｅ−Ｐｈｅ−Ｒ4
Ｒ3−Ｐｈｅ−Ｃ≡Ｃ−Ｐｈｅ−Ｒ4
Ｒ3−Ｃｙ−ＣＯＯ−Ｐｈｅ−Ｒ4
Ｒ3−Ｐｈｅ−ＣＯＯ−Ｐｈｅ−Ｒ4
Ｒ3−Ｃｙ−ＣＨ2 ＣＨ2−Ｐｈｅ−Ｒ4
Ｒ3−Ｐｈｅ−ＣＨ2 ＣＨ2−Ｐｈｅ−Ｒ4
Ｒ3−Ｃｙ−ＣＨ＝ＣＨ−Ｐｈｅ−Ｒ4
Ｒ3−Ｐｈｅ−ＣＨ＝ＣＨ−Ｐｈｅ−Ｒ4
Ｒ3−Ｐｈｅ−ＣＦ＝ＣＦ−Ｐｈｅ−Ｒ4
Ｒ3−Ｃｙ−ＣＦ＝ＣＦ−Ｐｈｅ−Ｒ4
Ｒ3−Ｃｙ−ＣＦ＝ＣＦ−Ｃｙ−Ｒ4
Ｒ3−Ｃｙ−Ｐｈｅ−ＣＦ＝ＣＦ−Ｐｈｅ−Ｒ4
【００５６】
Ｒ3−Ｃｙ−Ｐｈｅ−ＣＨ2 ＣＨ2−Ｐｈｅ−Ｒ4
Ｒ3−Ｃｙ−Ｐｈｅ−ＣＨ2 ＣＨ2−Ｃｙ−Ｒ4
Ｒ3−Ｃｙ−ＣＨ2 ＣＨ2−Ｃｙ−Ｐｈｅ−Ｒ4
Ｒ3−Ｃｙ−Ｃｙ−ＣＨ2 ＣＨ2−Ｐｈｅ−Ｒ4
Ｒ3−Ｐｈｅ−Ｐｈｅ−ＣＨ2 ＣＨ2−Ｐｈｅ−Ｒ4
Ｒ3−Ｐｈｅ−Ｐｈｅ−ＣＨ2 ＣＨ2−Ｃｙ−Ｒ4
Ｒ3−Ｃｙ−Ｐｈｅ−Ｐｈｅ−Ｒ4
Ｒ3−Ｃｙ−Ｃｙ−Ｐｈｅ−Ｒ4
Ｒ3−Ｃｙ−Ｐｈｅ−Ｃ≡Ｃ−Ｐｈｅ−Ｒ4
Ｒ3−Ｃｙ−Ｐｈｅ−Ｃ≡Ｃ−Ｐｈｅ−Ｃｙ−Ｒ4
Ｒ3−Ｃｙ−ＣＨ2 ＣＨ2−Ｐｈｅ−Ｃ≡Ｃ−Ｐｈｅ−Ｒ4
【００５７】
Ｒ3−Ｃｙ−ＣＨ2 ＣＨ2−Ｐｈｅ−Ｃ≡Ｃ−Ｐｈｅ−Ｃｙ−Ｒ4
Ｒ3−Ｃｙ−Ｐｈｅ−Ｐｈｅ−Ｃｙ−Ｒ4
Ｒ3−Ｐｈｅ−Ｐｈｅ−Ｐｈｅ−Ｒ4
Ｒ3−Ｐｈｅ−Ｐｈｅ−Ｃ≡Ｃ−Ｐｈｅ−Ｒ4
Ｒ3−Ｐｈｅ−ＣＨ2 ＣＨ2−Ｐｈｅ−Ｃ≡Ｃ−Ｐｈｅ−Ｒ4
Ｒ3−Ｐｈｅ−ＣＨ2 ＣＨ2−Ｐｈｅ−Ｃ≡Ｃ−Ｐｈｅ−Ｃｙ−Ｒ4
Ｒ3−Ｃｙ−ＣＯＯ−Ｐｈｅ−Ｐｈｅ−Ｒ4
Ｒ3−Ｃｙ−Ｐｈｅ−ＣＯＯ−Ｐｈｅ−Ｒ4
Ｒ3−Ｃｙ−ＣＯＯ−Ｐｈｅ−ＣＯＯ−Ｐｈｅ−Ｒ4
Ｒ3−Ｐｈｅ−ＣＯＯ−Ｐｈｅ−ＣＯＯ−Ｐｈｅ−Ｒ4
【００５８】
なお、これらの化合物は単なる代表例であり、該化合物中の環構造または末端基に存在する水素原子が、ハロゲン原子、シアノ基、メチル基等で置換されたものでもよい。また、シクロヘキサン環やベンゼン環が他の六員環や五員環、例えば、ピリミジン環やジオキサン環等で置換されたものでもよく、環と環との間の結合基がそれぞれ独立して他の２価の結合基、例えば−ＣＨ2Ｏ−、−ＣＨ＝ＣＨ−、−Ｎ＝Ｎ−、−ＣＨ＝Ｎ−、−ＣＯＯＣＨ2ＣＨ2−、−ＯＣＯＣＨ2ＣＨ2−または−ＣＯＣＨ2−等に変更されているものでもよく、所望の性能に合わせて選択することができる。
【００５９】
中でも、本発明の液晶組成物は、他の化合物として、例示した化合物の中でも、下記化合物を含むことが好ましい。
Ｒ３1−Ｃｙ−Ｐｈ−Ｒ41
Ｒ３1−Ｃｙ−Ｃｙ−Ｒ41
式中のＲ31は、炭素数１〜８のアルキル基、アルケニル基またはアルコキシ基、Ｒ41は炭素数１〜８のアルキル基またはアルコキシ基、−Ｃｙ−および−Ｐｈ−は前記と同じ意味を示す。
【００６０】
さらに、本発明は、前記液晶組成物を液晶相の構成材として用いる液晶素子を提供する。なお、本明細書において、液晶素子とは、表示素子に限られず、液晶の電気的または光学的特性を利用する各種の機能素子、例えば、液晶表示素子、調光窓、光シャッター、偏光変換素子、可変焦点レンズ等の用途に用いられる素子を含むものである。
例えば、本発明の液晶組成物を液晶セル内に注入する等して形成される液晶相を、電極を備える２枚の基板間に挟持して構成される電気素子部を有する液晶電気素子を提供する。この液晶電気素子は、ツイストネマチック方式、ゲストホスト方式、動的散乱方式、フェーズチェンジ方式、ＤＡＰ方式、二周波駆動方式、強誘電性液晶表示方式等種々のモードで駆動されるものが挙げられる。中でもＥＣＢモード、ＩＰＳモード、ＶＡモードなどの液晶分子を電極に対して垂直に配向させたモードにおいて本発明の液晶組成物は特に有用である。
【００６１】
液晶分子を電極に対して垂直に配向させた代表的な液晶素子としては、ＶＡ（vertical alignment）モード液晶素子が挙げられる。このＶＡモード液晶素子は、まず、プラスチック、ガラス等の基板上に、必要に応じてＳｉＯ2 、Ａｌ2Ｏ3 等のアンダーコート層やカラーフィルター層を形成し、Ｉｎ2Ｏ3−ＳｎＯ2 （ＩＴＯ）、ＳｎＯ2 等からなる被膜を成膜し、フォトリソグラフィ等により所要のパターンの電極を形成する。次に、必要に応じて、ポリイミド、ポリアミド、ＳｉＯ2 、Ａｌ2Ｏ3 等のオーバーコート層を形成し、垂直配向処理を施す。これにシール材を印刷し、電極面が相対向するように配して周辺をシールし、シール材を硬化して空セルを形成する。
【００６２】
さらに、空セルに、本発明の組成物を注入し、注入口を封止剤で封止して液晶セルを構成する。この液晶セルに、必要に応じて、偏光板、カラー偏光板、光源、カラーフィルター、半透過反射板、反射板、導光板、紫外線カットフィルター等を積層、文字、図形等を印刷、ノングレア加工等をして液晶素子を得ることができる。
【００６３】
なお、上述の説明は、液晶素子の基本的な構成および製法を説明したものであり、他の構成も採用できる。例えば、２層電極を用いた基板、２層の液晶層を形成した２層液晶セル、反射電極を用いた基板、ＴＦＴ、ＭＩＭ等の能動素子を形成したアクティブマトリクス基板を用いたアクティブマトリクス素子等、種々の構成のものが採用できる。その中でも特にパッシブマトリクス素子において本発明の組成物は有用である。
【００６４】
さらに、本発明の組成物は、前記ＶＡ型以外のモード、即ち、横方向の電界で液晶分子を基板に対して平行に駆動させるインプレーンスイッチング（ＩＰＳ）型液晶素子、多色性色素を用いたゲスト−ホスト（ＧＨ）型液晶素子、強誘電性液晶素子等、種々の方式で使用することができる。また、電気的に書き込みをする方式ではなく、熱により書き込みをする方式に用いることもできる。
【実施例】
【００６５】
以下に、実施例を挙げて本発明を更に具体的に説明する。なお以下の例は、本発明を制限することなく、本発明を例示しようとするものである。
【００６６】
表１に示す化合物を、同表に示す割合（質量％）で配合し、母液晶（Ｘ）を調製した。なお、組成物に使用した各化合物は、市販品あるいは新実験化学講座（丸善株式会社出版）等、有機合成の成書に記載されている方法にて容易に得られる。
また、表１中の記号は前記と同じ意味を示す。
【表１】
2013203940.tif 000003
【００６７】
＜帯電解消時間の計測＞
母液晶（Ｘ）に、界面活性剤Ｂ−１−１を、０．００２％添加して、組成物１を調製した。同様に、界面活性剤Ｂ−２−１、Ｂ−３−１、Ｂ−３−２およびＢ−３−３をそれぞれ添加して、組成物２〜５を調製した。
組成物１〜５および、母液晶（Ｘ）について、比抵抗値を測定した。更に液晶セルに注入して帯電解消時間を計測した。測定結果を表２に示す。
【表２】
2013203940.tif 000004
【００６８】
表２中の、各物性値の測定方法は以下のとおりである。
［セルの作成］
ガラス基板にポリイミドの配向膜を塗布しラビング処理をした後、２枚のガラス基板の間隔が４μｍである垂直配向素子を組み立てた。
［比抵抗値の測定］
測定は、液体電極に液晶組成物を１ｍｌ入れ２５℃の温度下で、高抵抗計（アジレントテクノロジー社４３３９Ｂ）にて液体電極にＤＣ１Ｖを印加して測定した。
［帯電時間の計測］
帯電時間の計測は液晶セルにＤＣ１０Ｖを印加し、表示が初期状態に戻るまでの時間を計測した。
【００６９】
母液晶（Ｘ）の他の各物性値は以下のとおりである。これは、界面活性剤（Ｂ）を添加しても特に変化しなかった。
Ｔｃ  ９９℃
Δｎ  ０．１００
比抵抗値  ２．７Ｅ＋１２Ωｃｍ
相溶性  ○（−４０℃、７日間）
応答速度（−３０℃）  １９００ｍｓ
【００７０】
なお、母液晶（Ｘ）の他の各物性値の測定方法は以下のとおりである。
［相溶性の測定］
ガラスビンに液晶組成物を１ｇ封入し−４０℃の冷凍機に７日放置した。放置後、析出が無かった組成物を「○」と評価した。
［Ｔｃ（℃）の測定］
偏光顕微鏡を備えた融点測定装置のホットプレート（メトラー社ＦＰ−８２ＨＴ型ホットステージ）に液晶性組成物を置き、１℃／分の速度で加熱しながら偏光顕微鏡を観察した。試料の一部がネマチック相から等方性液体に変化したときの温度をＴｃの温度とした。
［屈折率異方性（Δｎ）の測定］
測定は、２５℃の温度下で、波長５８９ｎｍの光を用い、接眼鏡に偏光板を取り付けたアッベ屈折計により行った。主プリズムの表面を一方向にラビングしたあと、液晶性組成物を主プリズムに滴下した。屈折率（ｎ‖）は偏光の方向がラビングの方向と平行であるときに測定した。屈折率（ｎ⊥）は偏光の方向がラビングの方向と垂直であるときに測定した。屈折率異方性（Δｎ）の値は、Δｎ＝ｎ‖−ｎ⊥の式から計算した。
［応答速度の測定］
前記表２で作成したセルに母液晶を封入した。スタティック波形の１００Ｈｚで飽和透過率になる電圧を印加して立ち上がり応答速度（τｏｎ）を測定し、飽和透過率になる電圧から無印加にして立ち下がり応答速度（τｏｆｆ）を測定した。立ち上がり応答速度（τｏｎ）は透過率１０％から透過率９０％に変化するまでの時間とした。立ち下がり応答速度（τｏｆｆ）は透過率９０％から透過率１０％に変化するまでの時間とした。また、このτｏｎとτｏｆｆを合計し応答速度とした。
【００７１】
界面活性剤Ｂ−１−１は、下記の構造であり、前記国際公開第２０１１／００１６５０号の製造例６と同様にして合成できる。
Ｃ６Ｆ１３−ＣＨ２ＣＨ（ＯＨ）ＣＨ２Ｏ−（Ｃ２Ｈ４Ｏ）２２Ｈ    （Ｂ−１−１）
【００７２】
界面活性剤Ｂ−２−１は、式（Ｂ−２）において、Ｒｂ２１、Ｒｂ２２、Ｒｂ２３およびＲｂ２４の平均１つがＲｆｂ２−Ｑｂ２−で表される基であり、残りが水素原子である化合であり、前記国際公開第２０１１／００１６５０号の製造例１と同様に、原料である化合物（５）と化合物（６）を１：１のｍｏｌ比で仕込んで合成したものである。
【００７３】
界面活性剤Ｂ−３−１およびＢ−３−２は、下記表３に示す化合物を表３に示す質量比でランダム共重合したものである。重合方法は、例えば、前記国際公開第ＷＯ２００４／０１８５３５号の実施例などを参考にして合成できるが、これに限られない。また、各原料は、市販品あるいは有機合成の成書に記載されている方法にて容易に得られる。
【表３】
2013203940.tif 000005
【００７４】
界面活性剤Ｂ−３−３は、前記特開２００８−２９７５２２号公報の実施例７において、「１３０Ａ」（メトキシポリエチレングリコールアクリレート（ＥＯ数平均９））を、ＥＯ数平均が８であるメトキシポリエチレングリコールアクリレート（「ＡＭ−９０Ｇ」（新中村化学工業株式会社製））に変えた他は同様に合成して得られたブロック共重合体である。各原料の構造と質量比を表４に示す。
【表４】
2013203940.tif 000006
【００７５】
以上の結果から、本発明の液晶組成物は、比抵抗値が大きく低下することなく、良好な相溶性をもち組成物として安定であるとともに、高いＴｃを有することから広い温度範囲での使用が可能である。また、液晶素子として用いた場合に、静電気による異常点灯から正常状態に戻る時間が短く、高速応答性に優れることが分かった。